【手続補正書】
【提出日】平成19年1月5日(2007.1.5)
【手続補正１】
【補正対象書類名】明細書
【補正対象項目名】発明の名称
【補正方法】変更
【補正の内容】
【発明の名称】トナー及びトナーの製造方法
【手続補正２】
【補正対象書類名】明細書
【補正対象項目名】特許請求の範囲
【補正方法】変更
【補正の内容】
【特許請求の範囲】
【請求項１】少なくとも炭素数５〜６２の長鎖アルキルアルコール、不飽和多価カルボン酸又はその無水物及び炭化水素系ワックスとを反応により得られる酸価３０〜６０ｍｇＫＯＨ／ｇ、融点９０〜１２０℃、２５℃における針入度が２以下である定着助剤、結着樹脂及び着色剤を、少なくとも混練処理工程を経てトナーを作成し、
作成された前記トナーのＧＰＣクロマトグラムにおける分子量分布が、２×１０3〜３×１０4の領域に少なくとも一つの分子量極大ピークを有し、５×１０4〜１×１０6の領域に少なくとも一つの分子量極大ピーク又はショルダーを有することを特徴とするトナー。
【請求項２】少なくとも炭素数５〜６２の長鎖アルキルアルコール、不飽和多価カルボン酸又はその無水物及び炭化水素系ワックスとを反応により得られる酸価３０〜６０ｍｇＫＯＨ／ｇ、融点９０〜１２０℃、２５℃における針入度が２以下である定着助剤、結着樹脂及び着色剤を、少なくとも混練処理工程を経てトナーを作成し、
作成された前記トナーのＧＰＣクロマトグラムにおける分子量分布が、２×１０3〜３×１０4の領域に少なくとも一つの分子量極大ピークを有し、５×１０4〜１×１０6の領域に少なくとも一つの分子量極大ピーク又はショルダーを有し、
２×１０3〜３×１０4の領域に存在する分子量極大ピークの高さをＨａ、５×１０4〜１×１０6の領域に存在する分子量極大ピーク又はショルダーの高さをＨｂとすると、Ｈｂ／Ｈａが０．１５〜０．９０であることを特徴とするトナー。
【請求項３】少なくとも炭素数５〜６２の長鎖アルキルアルコール、不飽和多価カルボン酸又はその無水物及び炭化水素系ワックスとを反応により得られる酸価３０〜６０ｍｇＫＯＨ／ｇ、融点９０〜１２０℃、２５℃における針入度が２以下である定着助剤、結着樹脂及び着色剤を、少なくとも混練処理工程を経てトナーを作成し、
作成された前記トナーのＧＰＣクロマトグラムにおける分子量分布が、２×１０3〜３×１０4の領域に少なくとも一つの分子量極大ピーク、５×１０4〜１×１０6の領域に少なくとも一つの分子量極大ピーク又はショルダーを有し、
分子量５×１０4〜１×１０6の領域に存在する分子量分布の極大ピーク又はショルダーに相当する分子量値よりも大きい領域にある分子量曲線において、分子量分布の極大ピーク又はショルダーの高さを１とした場合に、分子量極大ピーク又はショルダーの高さの９０％に相当する分子量をＭ９０、分子量極大ピーク又はショルダーの高さの１０％に相当する分子量をＭ１０とした場合、Ｍ１０／Ｍ９０が６以下であることを特徴とするトナー。
【請求項４】少なくとも炭素数５〜６２の長鎖アルキルアルコール、不飽和多価カルボン酸又はその無水物及び炭化水素系ワックスとを反応により得られる酸価３０〜６０ｍｇＫＯＨ／ｇ、融点９０〜１２０℃、２５℃における針入度が２以下である定着助剤、結着樹脂及び着色剤を、少なくとも混練処理工程を経てトナーを作成し、
作成された前記トナーのＧＰＣクロマトグラムにおける分子量分布が、２×１０3〜３×１０4の領域に少なくとも一つの分子量極大ピーク、５×１０4〜１×１０6の領域に少なくとも一つの分子量極大ピーク又はショルダーを有し、
分子量５×１０4〜１×１０6の領域に存在する分子量分布の極大ピーク又はショルダーに相当する分子量値よりも大きい領域にある分子量曲線において、分子量分布の極大ピーク又はショルダーの高さを１とした場合に、分子量極大ピーク又はショルダーの高さの９０％に相当する分子量をＭ９０、分子量極大ピーク又はショルダーの高さの１０％に相当する分子量をＭ１０とした場合、（Ｍ１０−Ｍ９０）／Ｍ９０が５以下であることを特徴とするトナー。
【請求項５】少なくともＧＰＣクロマトグラムにおける分子量分布で２×１０3〜３×１０4の領域に少なくとも一つの分子量極大ピークを有し、かつ高分子量領域に存在する成分として３×１０4以上の分子量成分を結着樹脂全体に対し５％以上有する結着樹脂、
炭素数５〜６２の長鎖アルキルアルコール、不飽和多価カルボン酸又はその無水物及び炭化水素系ワックスとを反応により得られる酸価３０〜６０ｍｇＫＯＨ／ｇ、融点９０〜１２０℃、２５℃における針入度が２以下である定着助剤及び着色剤を、少なくとも混練処理工程を経てトナーを作成し、
作成された前記トナーのＧＰＣクロマトグラムにおける分子量分布が、２×１０3〜３×１０4の領域に少なくとも一つの分子量極大ピークを有し、５×１０4〜１×１０6の領域に少なくとも一つの分子量極大ピーク又はショルダーを有することを特徴とするトナー。
【請求項６】少なくともＧＰＣクロマトグラムにおける分子量分布で２×１０3〜３×１０4の領域に少なくとも一つの分子量極大ピークを有し、かつ高分子量領域に存在する成分として３×１０4以上の分子量成分を結着樹脂全体に対し５％以上有する結着樹脂、
炭素数５〜６２の長鎖アルキルアルコール、不飽和多価カルボン酸又はその無水物及び炭化水素系ワックスとを反応により得られる酸価３０〜６０ｍｇＫＯＨ／ｇ、融点９０〜１２０℃、２５℃における針入度が２以下である定着助剤及び着色剤を、少なくとも混練処理工程を経てトナーを作成し、
作成された前記トナーのＧＰＣクロマトグラムにおける分子量分布が、２×１０3〜３×１０4の領域に少なくとも一つの分子量極大ピークを有し、５×１０4〜１×１０6の領域に少なくとも一つの分子量極大ピーク又はショルダーを有し、
２×１０3〜３×１０4の領域に存在する分子量極大ピークの高さをＨａ、５×１０4〜１×１０6の領域に存在する分子量極大ピーク又はショルダーの高さをＨｂとすると、Ｈｂ／Ｈａが０．１５〜０．９０であることを特徴とするトナー。
【請求項７】少なくともＧＰＣクロマトグラムにおける分子量分布で２×１０3〜３×１０4の領域に少なくとも一つの分子量極大ピークを有し、かつ高分子量領域に存在する成分として３×１０4以上の分子量成分を結着樹脂全体に対し５％以上有する結着樹脂、
炭素数５〜６２の長鎖アルキルアルコール、不飽和多価カルボン酸又はその無水物及び炭化水素系ワックスとを反応により得られる酸価３０〜６０ｍｇＫＯＨ／ｇ、融点９０〜１２０℃、２５℃における針入度が２以下である定着助剤及び着色剤を、少なくとも混練処理工程を経てトナーを作成し、
作成された前記トナーのＧＰＣクロマトグラムにおける分子量分布が、２×１０3〜３×１０4の領域に少なくとも一つの分子量極大ピーク、５×１０4〜１×１０6の領域に少なくとも一つの分子量極大ピーク又はショルダーを有し、
分子量５×１０4〜１×１０6の領域に存在する分子量分布の極大ピーク又はショルダーに相当する分子量値よりも大きい領域にある分子量曲線において、分子量分布の極大ピーク又はショルダーの高さを１とした場合に、分子量極大ピーク又はショルダーの高さの９０％に相当する分子量をＭ９０、分子量極大ピーク又はショルダーの高さの１０％に相当する分子量をＭ１０とした場合、Ｍ１０／Ｍ９０が６以下であることを特徴とするトナー。
【請求項８】少なくともＧＰＣクロマトグラムにおける分子量分布で２×１０3〜３×１０4の領域に少なくとも一つの分子量極大ピークを有し、かつ高分子量領域に存在する成分として３×１０4以上の分子量成分を結着樹脂全体に対し５％以上有する結着樹脂、
炭素数５〜６２の長鎖アルキルアルコール、不飽和多価カルボン酸又はその無水物及び炭化水素系ワックスとを反応により得られる酸価３０〜６０ｍｇＫＯＨ／ｇ、融点９０〜１２０℃、２５℃における針入度が２以下である定着助剤及び着色剤を、少なくとも混練処理工程を経てトナーを作成し、
作成された前記トナーのＧＰＣクロマトグラムにおける分子量分布が、２×１０3〜３×１０4の領域に少なくとも一つの分子量極大ピーク、５×１０4〜１×１０6の領域に少なくとも一つの分子量極大ピーク又はショルダーを有し、
分子量５×１０4〜１×１０6の領域に存在する分子量分布の極大ピーク又はショルダーに相当する分子量値よりも大きい領域にある分子量曲線において、分子量分布の極大ピーク又はショルダーの高さを１とした場合に、分子量極大ピーク又はショルダーの高さの９０％に相当する分子量をＭ９０、分子量極大ピーク又はショルダーの高さの１０％に相当する分子量をＭ１０とした場合、（Ｍ１０−Ｍ９０）／Ｍ９０が５以下であることを特徴とするトナー。
【請求項９】Ｈｂ／Ｈａが０．１５〜０．７０である請求項２、６いずれか記載のトナー。
【請求項１０】Ｈｂ／Ｈａが０．２〜０．６である請求項２、６いずれか記載のトナー。
【請求項１１】Ｍ１０／Ｍ９０が５．５以下である請求項３、７いずれか記載のトナー。
【請求項１２】（Ｍ１０−Ｍ９０）／Ｍ９０が４．５以下である請求項４、８いずれか記載のトナー。
【請求項１３】Ｍ１０／Ｍ９０が４．５以下である請求項３、７いずれか記載のトナー。
【請求項１４】（Ｍ１０−Ｍ９０）／Ｍ９０が３．５以下である請求項４、８いずれか記載のトナー。
【請求項１５】ＧＰＣクロマトグラムにおける分子量分布で、トナーの低分子量側の分子量極大ピークが３×１０3〜２×１０4の領域に少なくとも一つ有する請求項１〜８いずれか記載のトナー。
【請求項１６】ＧＰＣクロマトグラムにおける分子量分布で、トナーの低分子量側の分子量極大ピークが４×１０3〜２×１０4の領域に少なくとも一つ有する請求項１〜８いずれか記載のトナー。
【請求項１７】ＧＰＣクロマトグラムにおける分子量分布で、トナーの高分子量側の分子量極大ピーク又はショルダーが６×１０4〜７×１０5領域に少なくとも一つ有する請求項１〜８いずれか記載のトナー。
【請求項１８】ＧＰＣクロマトグラムにおける分子量分布で、トナーの高分子量側の分子量極大ピーク又はショルダーが、８×１０4〜５×１０5の領域に少なくとも一つ有する請求項１〜８いずれか記載のトナー。
【請求項１９】トナーの高分子量領域に存在する成分として、５×１０5以上の高分子量成分の含有量がトナー全体に対し１０％以下である請求項１〜８いずれか記載のトナー。
【請求項２０】トナーの高分子量領域に存在する成分として、５×１０5以上の高分子量成分の含有量が結着樹脂全体に対し５％以下である請求項１〜８いずれか記載のトナー。
【請求項２１】トナーの高分子量領域に存在する成分として、１×１０6以上の高分子量成分の含有量が結着樹脂全体に対し１％以下、若しくは含有しない請求項１〜８いずれか記載のトナー。
【請求項２２】結着樹脂の分子量極大ピークがＧＰＣクロマトグラムにおける分子量分布で、３×１０3〜２×１０4の領域に少なくとも一つ有する請求項５〜８いずれか記載のトナー。
【請求項２３】結着樹脂の分子量極大ピークがＧＰＣクロマトグラムにおける分子量分布で、４×１０3〜２×１０4の領域に少なくとも一つ有する請求項５〜８いずれか記載のトナー。
【請求項２４】結着樹脂の高分子量領域に存在する成分として、１×１０5以上の分子量成分を結着樹脂全体に対し３％以上有する樹脂から構成される請求項５〜８いずれか記載のトナー。
【請求項２５】結着樹脂の高分子量領域に存在する成分として、３×１０5以上の分子量成分を結着樹脂全体に対し０．５％以上有する樹脂から構成される請求項５〜８いずれか記載のトナー。
【請求項２６】結着樹脂の高分子量領域に存在する成分として、８×１０4〜１×１０7の分子量成分を結着樹脂全体に対し３％以上有し、かつ１×１０7以上の成分は含有しない樹脂から構成される請求項５〜８いずれか記載のトナー。
【請求項２７】高分子量領域に存在する成分として、３×１０5〜９×１０6の高分子量成分を結着樹脂全体に対し１％以上有し、かつ９×１０6以上の成分は含有しない樹脂から構成される請求項５〜８いずれか記載のトナー。
【請求項２８】高分子量領域に存在する成分として、７×１０5〜６×１０6の高分子量成分を結着樹脂全体に対し１％以上有し、かつ６×１０6以上の成分は含有しない樹脂から構成される請求項５〜８いずれか記載のトナー。
【請求項２９】少なくとも重量平均分子量Ｍｗｆが１００００〜４０万、重量平均分子量Ｍｗｆと数平均分子量Ｍｎｆの比Ｍｗｆ／ＭｎｆをＷｍｆとすると、Ｗｍｆが３〜１００、Ｚ平均分子量Ｍｚｆと数平均分子量Ｍｎｆの比Ｍｚｆ／ＭｎｆをＷｚｆとすると、Ｗｚｆが１０〜２０００であるポリエステル樹脂から構成される結着樹脂、
炭素数１０〜３０の長鎖アルキルアルコールと不飽和多価カルボン酸と炭化水素系ワックスとの反応により得られ酸価３０〜６０ｍｇＫＯＨ／ｇ、融点９０〜１２０℃である定着助剤及び着色剤を、少なくとも混練処理工程を経てトナーを作成し、
作成した前記トナーの重量平均分子量Ｍｗｖが８０００〜３０万、重量平均分子量Ｍｗｖと数平均分子量Ｍｎｖの比Ｍｗｖ／ＭｎｖをＷｍｖとすると、Ｗｍｖが２〜１００、Ｚ平均分子量Ｍｚｖと数平均分子量Ｍｎｖの比Ｍｚｖ／ＭｎｖをＷｚｖとすると、Ｗｚｖが８〜１２００であり、
Ｍｗｆ／Ｍｗｖが１．２〜１０、Ｗｍｆ／Ｗｍｖが１．２〜１０、Ｗｚｆ／Ｗｚｖが２．２〜３０であることを特徴とするトナー。
【請求項３０】結着樹脂が、重量平均分子量Ｍｗｆが１１０００〜３０万、重量平均分子量Ｍｗｆと数平均分子量Ｍｎｆの比Ｍｗｆ／ＭｎｆをＷｍｆとすると、Ｗｍｆが３〜３０、Ｚ平均分子量Ｍｚｆと数平均分子量Ｍｎｆの比Ｍｚｆ／ＭｎｆをＷｚｆとすると、Ｗｚｆが１０〜５００であるポリエステル樹脂である請求項１〜８、２９いずれか記載のトナー。
【請求項３１】結着樹脂が、重量平均分子量Ｍｗｆが１２０００〜１０万、重量平均分子量Ｍｗｆと数平均分子量Ｍｎｆの比Ｍｗｆ／ＭｎｆをＷｍｆとすると、Ｗｍｆが３〜１０、Ｚ平均分子量Ｍｚｆと数平均分子量Ｍｎｆの比Ｍｚｆ／ＭｎｆをＷｚｆとすると、Ｗｚｆが１０〜１００であるポリエステル樹脂である請求項１〜８、２９いずれか記載のトナー。
【請求項３２】トナーの重量平均分子量Ｍｗｖが８０００〜２０万、重量平均分子量Ｍｗｖと数平均分子量Ｍｎｖの比Ｍｗｖ／ＭｎｖをＷｍｖとすると、Ｗｍｖが２〜３０、Ｚ平均分子量Ｍｚｖと数平均分子量Ｍｎｖの比Ｍｚｖ／ＭｎｖをＷｚｖとすると、Ｗｚｖが８〜１００である請求項１〜８、２９いずれか記載のトナー。
【請求項３３】トナーの重量平均分子量Ｍｗｖが８０００〜１０万、重量平均分子量Ｍｗｖと数平均分子量Ｍｎｖの比Ｍｗｖ／ＭｎｖをＷｍｖとすると、Ｗｍｖが２〜１０、Ｚ平均分子量Ｍｚｖと数平均分子量Ｍｎｖの比Ｍｚｖ／ＭｎｖをＷｚｖとすると、Ｗｚｖが８〜５０である請求項１〜８、２９いずれか記載のトナー。
【請求項３４】Ｍｗｆ／Ｍｗｖが１．２〜５、Ｗｍｆ／Ｗｍｖが１．２〜５、Ｗｚｆ／Ｗｚｖが３〜２０である請求項２９記載のトナー。
【請求項３５】Ｍｗｆ／Ｍｗｖが１．５〜４、Ｗｍｆ／Ｗｍｖが１．５〜３、Ｗｚｆ／Ｗｚｖが３〜１５である請求項２９記載のトナー。
【請求項３６】異方向に回転し、加熱または冷却が可能な対向する２本のロールを有し、一方のロール（ＲＬ１）のロール温度ともう一方のロール（ＲＬ２）のロール温度に温度差を設け、かつ前記ロール（ＲＬ１）と前記ロール（ＲＬ２）とを異なる周速で回転させ、請求項１〜３６記載の少なくとも結着樹脂と定着助剤からなるトナー構成材料を前記２本のロール間で混練処理することを特徴とするトナーの製造方法。
【請求項３７】異方向に回転し、加熱または冷却が可能な対向する２本のロールを有し、一方のロール（ＲＬ１）が前半部と後半部で温度差を有しかつ前記ロール（ＲＬ１）の前半部のロール温度ともう一方のロール（ＲＬ２）のロール温度に温度差を設け、かつ前記ロール（ＲＬ１）と前記ロール（ＲＬ２）を異なる周速で回転させ、請求項１〜３６記載の少なくとも結着樹脂と定着助剤からなるトナー構成材料を前記２本のロール間で混練処理することを特徴とするトナーの製造方法。。
【請求項３８】ロール（ＲＬ１）の周速をＲｗ１、ロール（ＲＬ２）の周速をＲｗ２とすると、（数１）の関係を満たすように処理することを特徴とする請求項３６、３７いずれか記載のトナーの製造方法。
【数１】
2002014489.tif 000001
【請求項３９】ロール（ＲＬ１）の回転時の負荷電流値をＤｒ１、ロール（ＲＬ２）の負荷電流値をＤｒ２とすると、（数２）の関係を満たすように処理することを特徴とする請求項３６、３７いずれか記載のトナーの製造方法。
【数２】
2002014489.tif 000002
【請求項４０】ロール（ＲＬ１）の前半部のロール温度をＴｒｊ１、前記ロール（ＲＬ１）の後半部のロール温度をＴｒｋ１、結着樹脂の軟化点（１／２法における溶融温度）をＴｍ、定着助剤のＤＳＣ法による融点をＴｗ、定着助剤の添加量をＳｗ（結着樹脂１００重量部に対する配合量（重量部）比）とすると、（数３）の関係を満たすように処理することを特徴とする請求項３６、３７いずれか記載のトナーの製造方法。
【数３】
2002014489.tif 000003
【請求項４１】ロール（ＲＬ１）の前半部のロール温度をＴｒｊ１、前記ロール（ＲＬ１）の後半部のロール温度をＴｒｋ１、結着樹脂の軟化点（１／２法における溶融温度）をＴｍ、定着助剤のＤＳＣ法による融点をＴｗ、定着助剤の添加量をＳｗ（結着樹脂１００重量部に対する配合量（重量部）比）とすると、（数４）の関係を満たすように処理することを特徴とする請求項３６、３７いずれか記載のトナーの製造方法。
【数４】
2002014489.tif 000004
【請求項４２】結着樹脂の軟化点をＴｍ、ロール（ＲＬ１）の前半部のロール温度をＴｒｊ１と設定し、前記ロール（ＲＬ１）にトナー溶融膜が形成された後、前記ロール（ＲＬ１）の前半部のロール温度をＴｒｊ２に変動させて、（数５）の関係を満するように処理することを特徴とする請求項３６、３７いずれか記載のトナーの製造方法。
【数５】
2002014489.tif 000005
【手続補正３】
【補正対象書類名】明細書
【補正対象項目名】００４２
【補正方法】変更
【補正の内容】
【００４２】
【課題を解決するための手段】
上記課題に鑑み本発明に係るトナーの構成は、少なくとも炭素数５〜６２の長鎖アルキルアルコール、不飽和多価カルボン酸又はその無水物及び炭化水素系ワックスとを反応により得られる酸価３０〜６０ｍｇＫＯＨ／ｇ、融点９０〜１２０℃、２５℃における針入度が２以下である定着助剤、結着樹脂及び着色剤を、少なくとも混練処理工程を経てトナーを作成し、作成された前記トナーのＧＰＣクロマトグラムにおける分子量分布が、２×１０3〜３×１０4の領域に少なくとも一つの分子量極大ピークを有し、５×１０4〜１×１０6の領域に少なくとも一つの分子量極大ピーク又はショルダーを有するトナーである。
【手続補正４】
【補正対象書類名】明細書
【補正対象項目名】００４３
【補正方法】変更
【補正の内容】
【００４３】
また、本発明に係るトナーの構成は、少なくとも炭素数５〜６２の長鎖アルキルアルコール、不飽和多価カルボン酸又はその無水物及び炭化水素系ワックスとを反応により得られる酸価３０〜６０ｍｇＫＯＨ／ｇ、融点９０〜１２０℃、２５℃における針入度が２以下である定着助剤、結着樹脂及び着色剤を、少なくとも混練処理工程を経てトナーを作成し、作成された前記トナーのＧＰＣクロマトグラムにおける分子量分布が、２×１０3〜３×１０4の領域に少なくとも一つの分子量極大ピークを有し、５×１０4〜１×１０6の領域に少なくとも一つの分子量極大ピーク又はショルダーを有し、２×１０3〜３×１０4の領域に存在する分子量極大ピークの高さをＨａ、５×１０4〜１×１０6の領域に存在する分子量極大ピーク又はショルダーの高さをＨｂとすると、Ｈｂ／Ｈａが０．１５〜０．９０であるトナーである。
【手続補正５】
【補正対象書類名】明細書
【補正対象項目名】００４４
【補正方法】変更
【補正の内容】
【００４４】
また、本発明に係るトナーの構成は、少なくとも炭素数５〜６２の長鎖アルキルアルコール、不飽和多価カルボン酸又はその無水物及び炭化水素系ワックスとを反応により得られる酸価３０〜６０ｍｇＫＯＨ／ｇ、融点９０〜１２０℃、２５℃における針入度が２以下である定着助剤、結着樹脂及び着色剤を、少なくとも混練処理工程を経てトナーを作成し、作成された前記トナーのＧＰＣクロマトグラムにおける分子量分布が、２×１０3〜３×１０4の領域に少なくとも一つの分子量極大ピーク、５×１０4〜１×１０6の領域に少なくとも一つの分子量極大ピーク又はショルダーを有し、分子量５×１０4〜１×１０6の領域に存在する分子量分布の極大ピーク又はショルダーに相当する分子量値よりも大きい領域にある分子量曲線において、分子量分布の極大ピーク又はショルダーの高さを１とした場合に、分子量極大ピーク又はショルダーの高さの９０％に相当する分子量をＭ９０、分子量極大ピーク又はショルダーの高さの１０％に相当する分子量をＭ１０とした場合、Ｍ１０／Ｍ９０が６以下のトナーである。
【手続補正６】
【補正対象書類名】明細書
【補正対象項目名】００４５
【補正方法】変更
【補正の内容】
【００４５】
また、本発明に係るトナーの構成は、少なくとも炭素数５〜６２の長鎖アルキルアルコール、不飽和多価カルボン酸又はその無水物及び炭化水素系ワックスとを反応により得られる酸価３０〜６０ｍｇＫＯＨ／ｇ、融点９０〜１２０℃、２５℃における針入度が２以下である定着助剤、結着樹脂及び着色剤を、少なくとも混練処理工程を経てトナーを作成し、作成された前記トナーのＧＰＣクロマトグラムにおける分子量分布が、２×１０3〜３×１０4の領域に少なくとも一つの分子量極大ピーク、５×１０4〜１×１０6の領域に少なくとも一つの分子量極大ピーク又はショルダーを有し、分子量５×１０4〜１×１０6の領域に存在する分子量分布の極大ピーク又はショルダーに相当する分子量値よりも大きい領域にある分子量曲線において、分子量分布の極大ピーク又はショルダーの高さを１とした場合に、分子量極大ピーク又はショルダーの高さの９０％に相当する分子量をＭ９０、分子量極大ピーク又はショルダーの高さの１０％に相当する分子量をＭ１０とした場合、（Ｍ１０−Ｍ９０）／Ｍ９０が５以下のトナーである。
【手続補正７】
【補正対象書類名】明細書
【補正対象項目名】００４６
【補正方法】変更
【補正の内容】
【００４６】
また、本発明に係るトナーの構成は、少なくともＧＰＣクロマトグラムにおける分子量分布で２×１０3〜３×１０4の領域に少なくとも一つの分子量極大ピークを有し、かつ高分子量領域に存在する成分として３×１０4以上の分子量成分を結着樹脂全体に対し５％以上有する結着樹脂、炭素数５〜６２の長鎖アルキルアルコール、不飽和多価カルボン酸又はその無水物及び炭化水素系ワックスとを反応により得られる酸価３０〜６０ｍｇＫＯＨ／ｇ、融点９０〜１２０℃、２５℃における針入度が２以下である定着助剤及び着色剤を、少なくとも混練処理工程を経てトナーを作成し、作成された前記トナーのＧＰＣクロマトグラムにおける分子量分布が、２×１０3〜３×１０4の領域に少なくとも一つの分子量極大ピークを有し、５×１０4〜１×１０6の領域に少なくとも一つの分子量極大ピーク又はショルダーを有するトナーである。
【手続補正８】
【補正対象書類名】明細書
【補正対象項目名】００４７
【補正方法】変更
【補正の内容】
【００４７】
また、本発明に係るトナーの構成は、少なくともＧＰＣクロマトグラムにおける分子量分布で２×１０3〜３×１０4の領域に少なくとも一つの分子量極大ピークを有し、かつ高分子量領域に存在する成分として３×１０4以上の分子量成分を結着樹脂全体に対し５％以上有する結着樹脂、炭素数５〜６２の長鎖アルキルアルコール、不飽和多価カルボン酸又はその無水物及び炭化水素系ワックスとを反応により得られる酸価３０〜６０ｍｇＫＯＨ／ｇ、融点９０〜１２０℃、２５℃における針入度が２以下である定着助剤及び着色剤を、少なくとも混練処理工程を経てトナーを作成し、作成された前記トナーのＧＰＣクロマトグラムにおける分子量分布が、２×１０3〜３×１０4の領域に少なくとも一つの分子量極大ピークを有し、５×１０4〜１×１０6の領域に少なくとも一つの分子量極大ピーク又はショルダーを有し、２×１０3〜３×１０4の領域に存在する分子量極大ピークの高さをＨａ、５×１０4〜１×１０6の領域に存在する分子量極大ピーク又はショルダーの高さをＨｂとすると、Ｈｂ／Ｈａが０．１５〜０．９０のトナーである。
【手続補正９】
【補正対象書類名】明細書
【補正対象項目名】００４８
【補正方法】変更
【補正の内容】
【００４８】
また、本発明に係るトナーの構成は、少なくともＧＰＣクロマトグラムにおける分子量分布で２×１０3〜３×１０4の領域に少なくとも一つの分子量極大ピークを有し、かつ高分子量領域に存在する成分として３×１０4以上の分子量成分を結着樹脂全体に対し５％以上有する結着樹脂、炭素数５〜６２の長鎖アルキルアルコール、不飽和多価カルボン酸又はその無水物及び炭化水素系ワックスとを反応により得られる酸価３０〜６０ｍｇＫＯＨ／ｇ、融点９０〜１２０℃、２５℃における針入度が２以下である定着助剤及び着色剤を、少なくとも混練処理工程を経てトナーを作成し、作成された前記トナーのＧＰＣクロマトグラムにおける分子量分布が、２×１０3〜３×１０4の領域に少なくとも一つの分子量極大ピーク、５×１０4〜１×１０6の領域に少なくとも一つの分子量極大ピーク又はショルダーを有し、分子量５×１０4〜１×１０6の領域に存在する分子量分布の極大ピーク又はショルダーに相当する分子量値よりも大きい領域にある分子量曲線において、分子量分布の極大ピーク又はショルダーの高さを１とした場合に、分子量極大ピーク又はショルダーの高さの９０％に相当する分子量をＭ９０、分子量極大ピーク又はショルダーの高さの１０％に相当する分子量をＭ１０とした場合、Ｍ１０／Ｍ９０が６以下のトナーである。
【手続補正１０】
【補正対象書類名】明細書
【補正対象項目名】００４９
【補正方法】変更
【補正の内容】
【００４９】
また、本発明に係るトナーの構成は、少なくともＧＰＣクロマトグラムにおける分子量分布で２×１０3〜３×１０4の領域に少なくとも一つの分子量極大ピークを有し、かつ高分子量領域に存在する成分として３×１０4以上の分子量成分を結着樹脂全体に対し５％以上有する結着樹脂、炭素数５〜６２の長鎖アルキルアルコール、不飽和多価カルボン酸又はその無水物及び炭化水素系ワックスとを反応により得られる酸価３０〜６０ｍｇＫＯＨ／ｇ、融点９０〜１２０℃、２５℃における針入度が２以下である定着助剤及び着色剤を、少なくとも混練処理工程を経てトナーを作成し、作成された前記トナーのＧＰＣクロマトグラムにおける分子量分布が、２×１０3〜３×１０4の領域に少なくとも一つの分子量極大ピーク、５×１０4〜１×１０6の領域に少なくとも一つの分子量極大ピーク又はショルダーを有し、分子量５×１０4〜１×１０6の領域に存在する分子量分布の極大ピーク又はショルダーに相当する分子量値よりも大きい領域にある分子量曲線において、分子量分布の極大ピーク又はショルダーの高さを１とした場合に、分子量極大ピーク又はショルダーの高さの９０％に相当する分子量をＭ９０、分子量極大ピーク又はショルダーの高さの１０％に相当する分子量をＭ１０とした場合、（Ｍ１０−Ｍ９０）／Ｍ９０が５以下のトナーである。